(57)【要約】【課題】  蓄電デバイスの筐体内で発生したガス（ＣＯ、ＣＯ２、窒素ガス）の量を低減することの可能なＣＯ及びＣＯ２吸着材及びその製造方法、並びにこれを充填した蓄電デバイスを提供することを目的とする。【解決手段】  ＣＯ及びＣＯ２吸着材は、正極端子１及び負極端子２が非水系電解液とともに電池ケース３（筐体）内に封入されたリチウムイオン電池Ｅの前記電池ケース３内に充填される。ＣＯ及びＣＯ２吸着材は、脱気処理と、前記非水系電解液で表面を湿潤する湿潤処理とが前記充填前に施された、Ａ型又はＬＳＸ型のゼオライトからなる。【選択図】  図１
2015162457.tif 000002
【特許請求の範囲】
【請求項１】
正極及び負極が非水系電解液とともに筐体内に封入された蓄電デバイスの前記筐体内に充填されるＣＯ及びＣＯ２吸着材であって、
脱気処理と、前記非水系電解液で表面を湿潤する湿潤処理とが前記充填前に施された、Ａ型又はＬＳＸ型のゼオライトからなる、
ことを特徴とするＣＯ及びＣＯ２吸着材。
【請求項２】
電気絶縁性の気液分離膜により前記非水系電解液と隔離された状態で前記筐体内に充填される、ことを特徴とする請求項１に記載のＣＯ及びＣＯ２吸着材。
【請求項３】
前記ゼオライトは、Ｌｉでイオン交換されたＬＳＸ型のゼオライトである、ことを特徴とする請求項１又は２に記載のＣＯ及びＣＯ２吸着材。
【請求項４】
１００〜３０００ｍ２／ｇの比表面積を有する、ことを特徴とする請求項１〜３のいずれかに記載のＣＯ及びＣＯ２吸着材。
【請求項５】
３Å〜１０Åの細孔径を有する、ことを特徴とする請求項１〜４のいずれかに記載のＣＯ及びＣＯ２吸着材。
【請求項６】
正極及び負極が非水系電解液とともに封入された筐体を備え、
前記請求項１〜５のいずれかに記載のＣＯ及びＣＯ２吸着材を前記筐体内に充填した、ことを特徴とする蓄電デバイス。
【請求項７】
正極及び負極が非水系電解液とともに筐体内に封入された蓄電デバイスの前記筐体内に充填されるＣＯ及びＣＯ２吸着材の製造方法であって、
Ａ型又はＬＳＸ型のゼオライトを脱気するステップと、
前記ゼオライトの表面を前記非水系電解液で湿潤するステップとを備える、
ことを特徴とするＣＯ及びＣＯ２吸着材の製造方法。
【請求項８】
前記脱気するステップは、前記湿潤するステップに先立って行われる、ことを特徴とする請求項７に記載のＣＯ及びＣＯ２吸着材の製造方法。
【請求項９】
前記湿潤するステップは、前記脱気するステップに先立って行われる、ことを特徴とする請求項７に記載のＣＯ及びＣＯ２吸着材の製造方法。
【発明の詳細な説明】
【技術分野】
【０００１】
本発明は、ＣＯ及びＣＯ２吸着材及びその製造方法に関する。また、本発明は、このＣＯ及びＣＯ２吸着材を用いた蓄電デバイスに関する。
【背景技術】
【０００２】
近年、例えばリチウムイオン電池、電気二重層キャパシタ、アルミ電解コンデンサ等の、大容量、高出力タイプの蓄電デバイスが実用化されている。この蓄電デバイスは、大容量、高出力であるがゆえに従来の二次電池よりも高い安全性、安定性が求められる。
【０００３】
この蓄電デバイスは、一般に正極体及び負極体が電解液とともに筐体内に封入されており、電極シートとセパレータとの積層体を、角型の場合にはサンドイッチ状に、円筒型の場合にはロール状にそれぞれ形成し、集電体としての正極体及び負極体のリード部を各々の端子に接続する。そして、上述したような各種形態の積層体をそれぞれの対応する形状の筐体に収容した後、筐体の開口部から電解液を注入して積層体に電解液を含浸し、正極体及び負極体の先端を外部に露出した状態で筐体を封入した構造を有する。
【０００４】
上記蓄電デバイスに用いられる電解液としては、炭酸エチレンなどを含有する非水系電解液が用いられるが、蓄電デバイスのエネルギー密度を向上させるためには使用可能電圧を高めることが有効であることから、特に高い電圧で充放電可能な炭酸エステル系電解液が広く用いられている。
【０００５】
このような非水系電解液を使用した蓄電デバイスでは、非水系電解液中に含まれる炭酸エステルが長期間の使用における充放電の繰り返し、過充電、あるいは短絡等の異常時の蓄電デバイス内部の温度上昇に起因して、劣化や電気分解をおこす。これにより蓄電デバイス内部でＣＯやＣＯ２などのガスが発生し、内圧が上昇して筐体が変形し、内部抵抗が増大する等の不具合を生じる虞があった。そこで、これらのガスを吸収あるいは抑制するための技術が種々提案されている。
【０００６】
このようなガスを吸収したり抑制したりするためのものとして、特許文献１〜３には、電解液中にガスの発生を少なくするための添加剤を添加する技術が開示されている。また、特許文献４には、水酸化リチウムなどの水酸化物を主成分とする吸収材によりＣＯ２を吸収させる構造を有する電気二重層キャパシタが提案されている。
【先行技術文献】
【特許文献】
【０００７】
【特許文献１】特開２００５−２３５５９１号公報
【特許文献２】特開平０６−２６７５９３号公報
【特許文献３】再表２０１０／１４７２３６号公報
【特許文献４】特開２００３−１９７４８７号公報
【発明の概要】
【発明が解決しようとする課題】
【０００８】
しかしながら、特許文献１〜３に記載された電解液中に添加剤を添加する技術では、ＣＯやＣＯ２などのガスの発生の抑制効果が十分でない、という問題点がある。また、特許文献４に記載の技術では、ある程度のＣＯ２など吸収効果を有するが、ＣＯの吸収性が期待できないという問題点がある。また、水酸化リチウムなどのアルカリ水酸化物と非水系電解液とが接触すると、水酸化物が非水系電解液に溶解してしまう、という問題点がある。さらに、アルカリ水酸化物はＣＯ２と反応すると水分を生じて腐食性が増大する虞もある。
【０００９】
また、ＣＯやＣＯ２などのガスの吸着材として、Ａ型又はＬＳＸ型のゼオライトを用いたものが知られている。この吸着材は、上記水酸化物を主成分とする吸収材とは異なり、ＣＯ２と反応しても水分を生じないため腐食性を増大させない。しかしながら、この吸着材は、ＣＯやＣＯ２を吸着すると、ＣＯやＣＯ２の吸着量に応じた量の窒素ガスを発生させるという特性を有している。これにより、筐体内で発生したガス（ここでは、ＣＯ、ＣＯ２だけでなく窒素ガスも含む）の発生量は、吸着材を用いない場合と比較してあまり変わらないことから、筐体内で発生したガスの量の低減効果が十分でない、という問題点がある。
【００１０】
本発明は上記課題に鑑みてなされたものであり、蓄電デバイスの筐体内で発生したガス（ＣＯ、ＣＯ２、窒素ガス）の量を低減することの可能なＣＯ及びＣＯ２吸着材及びその製造方法を提供することを目的とする。また、本発明は、このＣＯ及びＣＯ２吸着材を充填した蓄電デバイスを提供することを目的とする。
【課題を解決するための手段】
【００１１】
上記課題を解決するために、第一に本発明は、正極及び負極が非水系電解液とともに筐体内に封入された蓄電デバイスの前記筐体内に充填されるＣＯ及びＣＯ２吸着材であって、脱気処理と、前記非水系電解液で表面を湿潤する湿潤処理とが前記充填前に施された、Ａ型又はＬＳＸ型のゼオライトからなる、ことを特徴とするＣＯ及びＣＯ２吸着材を提供する（発明１）。
【００１２】
かかる発明（発明１）によれば、Ａ型又はＬＳＸ型のゼオライトに脱気処理が施されているので、例えば窒素ガスがゼオライトに吸着されている場合であっても、筐体内へのゼオライトの充填前にゼオライトから窒素ガスを脱離除去することができ、ゼオライトの充填後にＣＯ又はＣＯ２をゼオライトの細孔内に吸着したときに窒素ガスが放出されるのを抑制することができる。また、Ａ型又はＬＳＸ型のゼオライトの表面を非水系電解液で湿潤しているので、窒素ガスの吸着を抑制するための膜を、当該非水系電解液を用いて当該表面に形成することができる。この結果、ＣＯ又はＣＯ２を吸着したときの窒素ガスの放出を抑制することができる。
【００１３】
上記発明（発明１）においては、電気絶縁性の気液分離膜により前記非水系電解液と隔離された状態で前記筐体内に充填されるのが好ましい（発明２）。
【００１４】
かかる発明（発明２）によれば、蓄電デバイスから発生するＣＯ、ＣＯ２、窒素ガスなどのガス成分と、非水系電解液とを気液分離膜により分離し、ガス成分側にＣＯ及びＣＯ２吸着材を配置することにより、ＣＯ、ＣＯ２、窒素ガスなどのガス成分を選択的に吸収することができ、非水系電解液の減少を最小限に留めることができる。この結果、蓄電デバイスの容量の低下を抑制することができる。さらに、非水系電解液とＣＯ及びＣＯ２吸着材とが直接接触しないので、ＣＯ及びＣＯ２吸着材のガス吸収性能を保持することも可能となる。
【００１５】
上記発明（発明１〜２）においては、前記ゼオライトは、Ｌｉでイオン交換されたＬＳＸ型のゼオライトであることが好ましい（発明３）。
【００１６】
かかる発明（発明３）によれば、電解液の蒸気やその他の分解ガス等をより迅速に、かつ高い吸収率で吸収することができる。
【００１７】
上記発明（発明１〜３）においては、１００〜３０００ｍ２／ｇの比表面積を有することが好ましい（発明４）。
【００１８】
かかる発明（発明４）によれば、ＣＯ及びＣＯ２吸着材と、ＣＯ、ＣＯ２、窒素ガスなどのガス成分との接触面積を十分に確保することができるので、高い吸収率を維持することができる。
【００１９】
上記発明（発明１〜４）においては、３Å〜１０Åの細孔径を有することが好ましい（発明５）。
【００２０】
かかる発明（発明５）によれば、ＣＯ、ＣＯ２、窒素ガスなどのガス成分を細孔内に捕捉してより迅速にこれらのガスを吸収することができる。
【００２１】
第二に本発明は、正極及び負極が非水系電解液とともに封入された筐体を備え、発明１〜５のいずれかに記載のＣＯ及びＣＯ２吸着材を前記筐体内に充填したことを特徴とする蓄電デバイスを提供する（発明６）。
【００２２】
かかる発明（発明６）によれば、蓄電デバイスの筐体内で発生したＣＯ又はＣＯ２を吸着することができるとともに、ＣＯ又はＣＯ２を吸着したときの窒素ガスの放出を抑制することができるので、蓄電デバイスの筐体内のガス（ＣＯ、ＣＯ２、窒素ガス）の量を低減することができる。
【００２３】
第三に本発明は、正極及び負極が非水系電解液とともに筐体内に封入された蓄電デバイスの前記筐体内に充填されるＣＯ及びＣＯ２吸着材の製造方法であって、Ａ型又はＬＳＸ型のゼオライトを脱気するステップと、前記ゼオライトの表面を前記非水系電解液で湿潤するステップとを備える、ことを特徴とするＣＯ及びＣＯ２吸着材の製造方法を提供する（発明７）。
【００２４】
かかる発明（発明７）によれば、蓄電デバイスの筐体内で発生したＣＯ又はＣＯ２を吸着することができるとともに、ＣＯ又はＣＯ２を吸着したときの窒素ガスの放出を抑制することができるので、蓄電デバイスの筐体内のガス（ＣＯ、ＣＯ２、窒素ガス）の量を低減することができる。
【００２５】
上記発明（発明７）においては、前記脱気するステップが、前記湿潤するステップに先立って行われてもよいし（発明８）、前記湿潤するステップが、前記脱気するステップに先立って行われてもよい（発明９）。
【００２６】
脱気するステップが、湿潤するステップに先立って行われる場合（発明８）には、ゼオライトの脱気を急速に行うことができる。また、湿潤するステップが、脱気するステップに先立って行われる場合（発明１０）には、ゼオライトの脱気を緩やかに行うことができる。
【発明の効果】
【００２７】
本発明のＣＯ及びＣＯ２吸着材によれば、蓄電デバイスの筐体内で発生したＣＯ又はＣＯ２を吸着することができるとともに、ＣＯ又はＣＯ２を吸着したときの窒素ガスの放出を抑制することができるので、蓄電デバイスの筐体内のガス（ＣＯ、ＣＯ２、窒素ガス）の量を低減することができる。このため、内圧上昇に伴う筐体の変形等を防止することができ、ひいては性能維持率の高い蓄電デバイスを得ることができる。
【図面の簡単な説明】
【００２８】
【図１】本発明の一実施形態に係る蓄電デバイスの内部構造を概略的に示す断面図である。
【図２】ＣＯ及びＣＯ２吸着材の試験装置を概略的に示す図である。
【発明を実施するための形態】
【００２９】
以下、本発明の実施形態について添付図面を参照して詳細に説明する。ただし、この実施形態は例示であり、本発明はこれに限定されるものではない。
【００３０】
図１は本実施形態の蓄電デバイスを示す縦断面図である。なお、本実施形態では、蓄電デバイスの一例として、リチウムイオン電池Ｅを挙げて説明する。図１において、リチウムイオン電池Ｅは、正極端子１及び負極端子２と、電池ケース（筐体）３と、この電池ケース３の外周面に必要に応じて形成された防爆弁（図示せず）とを備え、電池ケース３の内部に電極体１０を収納する。電極体１０は、正極集電体１１及び正極用電極板１２と、負極集電体１３及び負極用電極板１４とを有し、正極用電極板１２と負極用電極板１４とは、それぞれセパレータ１５を介して巻回した構造を有する。そして、正極端子１は正極用電極板１２に、負極端子２は、負極用電極板１４にそれぞれ電気的に接続されている。筐体としての電池ケース３は、例えば、アルミニウム製またはステンレス製の角型電池槽缶である。
【００３１】
正極用電極板１２は、両面に正極合剤を保持させた集電体である。例えば、その集電体は厚さ約２０μｍのアルミニウム箔であり、ペースト状の正極合剤は、遷移金属のリチウム含有酸化物であるリチウムコバルト酸化物（ＬｉＣｏＯ２）に結着材としてポリフッ化ビニリデンと導電材としてアセチレンブラックとを添加後混練したものである。そして、正極用電極板１２は、このペースト状の正極合剤をアルミニウム箔の両面に塗布後、乾燥、圧延、帯状に切断の手順で得られる。
【００３２】
負極用電極板１４は、両面に負極合剤を保持させた集電体である。例えば、その集電体は厚さ１０μｍの銅箔であり、ペースト状の負極合剤は、グラファイト粉末に結着材としてポリフッ化ビニリデンを添加後混練したものである。そして、負極用電極板１４はこのペースト状の負極合剤を銅箔の両面に塗布後、乾燥、圧延、帯状に切断の手順で得られる。
【００３３】
セパレータ１５としては、多孔膜を用いる。例えば、セパレータ１５は、ポリエチレン製微多孔膜を用いることができる。また、セパレータに含浸させる非水系電解液としては、リチウムイオンの伝導性を有する非水系有機電解液が好ましく、例えば、エチレンカーボネート（ＥＣ）、エチルメチルカーボネート（ＥＭＣ）及びジメチルカーボネート（ＤＭＣ）を１：１：１の割合で混合した混合液に１ｍｏｌ／Ｌの六フッ化リン酸リチウムを添加したものを用いることができる。さらに、非水系電解液としては、プロピレンカーボネート（ＰＣ）やＥＣなどの環状カーボネートと、ＤＭＣやＥＭＣなどの鎖状カーボネートとを７：３の割合で混合したものを用いることができる。
【００３４】
このようなリチウムイオン電池Ｅの電池ケース（筐体）３内の空隙部に、ＣＯ及びＣＯ２吸着材を設置（充填）する。ＣＯ及びＣＯ２吸着材とは、電解液の分解によって発生するＣＯ及びＣＯ２を吸着する機能を有するものであって、本実施形態では、後述するように、脱気処理と、非水系電解液で表面を湿潤する湿潤処理とが充填前に施されたＡ型あるいはＬＳＸ型のゼオライトからなる。
【００３５】
本実施形態において用いるＣＯ及びＣＯ２吸着材としては、特に、ゼオライトのカチオン部分がＬｉでイオン交換されたＬＳＸ型のゼオライトが好ましい。
【００３６】
上述したようなＣＯ及びＣＯ２吸着材は、１００〜３０００ｍ２／ｇの比表面積を有することが好ましい。比表面積が１００ｍ２／ｇ未満では、ＣＯ、ＣＯ２などのガス成分との接触面積が小さく、十分な吸着性能を発揮することができない。一方、比表面積が３０００ｍ２／ｇを超えてもＣＯ、ＣＯ２の吸着性能の向上効果が得られないばかりか、ＣＯ及びＣＯ２吸着材の機械的強度が低下するため好ましくない。
【００３７】
また、ＣＯ及びＣＯ２吸着材は、３Å以上１０Å以下の細孔径を有することが好ましい。細孔容積が３Å未満の場合、細孔内へのＣＯ、ＣＯ２などのガス成分の侵入が困難となる。一方、細孔容積が１０Åを超えると、ＣＯ、ＣＯ２の吸着力が弱くなってしまい、細孔内で最密に吸着できず、結果として吸着量が低下してしまうため好ましくない。
【００３８】
上述したような本実施形態のＣＯ及びＣＯ２吸着材の形状については特に制約はなく、粉末状、顆粒状、ブロック状、錠剤状などあらゆる形態を適用することができる。ただし、取り扱い性を考慮し、ガス吸着性能に影響のない範囲で成形したものを用いることが好ましい。
【００３９】
なお、水分によりガス吸着材の性能が低下するのを抑制することを目的として、ＣＯ及びＣＯ２吸着材１００容積％に対して、水吸収材２５〜７５容積％程度配合することができる。この水吸収材としては、モレキュラシーブ等のゼオライト、シリカゲル、活性アルミナ、塩化カルシウム、五酸化二リンなどを用いることができるが、多孔質で吸収量が多いことからモレキュラシーブが好ましい。
【００４０】
ここで、本実施形態のＣＯ及びＣＯ２吸着材の製造方法について説明する。まず、上述したゼオライトに対して例えば真空脱気などの脱気処理を施す。例えば、周知の真空脱気装置を用いて脱気処理を行ってよい。また、例えば窒素ガスがゼオライトに吸着されている場合であっても、ゼオライトに吸着されている窒素ガスを脱離除去して、ＣＯ又はＣＯ２をゼオライトの細孔内に吸着したときに窒素ガスが放出されるのを抑制することができるようにするためには、例えば５００Ｋ〜７００Ｋの加熱条件下で１〜６時間、真空脱気を行うことが好ましい。
【００４１】
次に、脱気処理を施したゼオライトの表面を、上述した非水系電解液で湿潤する湿潤処理を行う。この湿潤処理を施すことによって、温度低下後、圧力回復後に窒素ガスの吸着を抑制するための膜を、当該非水系電解液を用いて当該表面に形成することができる。つまり、この膜は、ＣＯ、ＣＯ２と窒素ガスとの透過を妨げるように構成されている。ここで、この膜によってＣＯ、ＣＯ２の透過が妨げられているが、ＣＯ、ＣＯ２の発生量は数ｍｌ／年程度であることから、発生したＣＯ、ＣＯ２を、透過が妨げられた状態の吸着スピードで十分に吸着することが可能である。なお、ゼオライトの表面を湿潤するとは、ゼオライトの少なくとも表面を濡れた状態にすることであればよく、例えば、ゼオライトを非水系電解液に浸漬することであってもよいし、ゼオライトの表面に対して非水系電解液をスプレーで吹き付けることであってもよい。ゼオライトを非水系電解液に浸漬する場合には、ゼオライトを非水系電解液中に例えば０．１秒〜１０分間浸漬することが好ましい。
【００４２】
このようにして、本実施形態のＣＯ及びＣＯ２吸着材が製造される。このＣＯ及びＣＯ２吸着材は、電池ケース（筐体）３内にそのまま充填するよりも、非水系電解液とＣＯ及びＣＯ２吸着材とが直接接触することがないように気液分離膜により隔離して設置するのが好ましい。このように非水系電解液とＣＯ及びＣＯ２吸着材とを気液分離膜により隔離することにより、リチウムイオン電池から発生するＣＯやＣＯ２などのガス成分は気液分離膜を透過するが、液体状態の非水系電解液は透過しないため、ＣＯ、ＣＯ２などのガス成分を選択的に吸収することができ、非水系電解液の減少を最小限に留めることができる。
【００４３】
上述した構成を有するリチウムイオン電池Ｅにつき、その作用を説明する。リチウムイオン電池Ｅは長期間使用することで、リチウムイオン電池Ｅに含まれる非水系電解液が分解し、ＣＯ、ＣＯ２などのガス成分が発生する。このＣＯ、ＣＯ２などのガス成分は電池ケース（筐体）３の内圧の上昇を引き起こすおそれがあるが、本実施形態においては、電池ケース（筐体）３内にＣＯ及びＣＯ２吸着材を配置しているので、ＣＯ、ＣＯ２を吸着するため電池ケース（筐体）３の内圧を過度に上昇させない。また、ＣＯ及びＣＯ２吸着材がＣＯ、ＣＯ２を吸着すると、その吸着量に応じた量の窒素ガスが発生するが、発生した窒素ガスの放出は、ＣＯ及びＣＯ２吸着材の表面に形成された膜によって妨げられる。このため、窒素ガスによる電池ケース（筐体）３の内圧の上昇を抑制することができる。これらによりリチウムイオン電池の安全性の向上と長寿命化を達成することができる。
【００４４】
以上、本発明について、添付図面を参照して説明してきたが、本発明は前記実施形態に限定されず種々の変形実施が可能である。例えば、リチウムイオン電池Ｅは、円筒形状であってもよく、さらにはリチウムイオン電池を、別途これを収容可能な電池ケースにさらに収容して、この電池ケース３内にガス吸収材を設けてもよい。
【００４５】
また、本実施形態では、蓄電デバイスがリチウムイオン電池Ｅである場合を一例として説明したが、この場合に限られない。蓄電デバイスは、例えば、電気二重層キャパシタ、アルミ電解コンデンサ等であってもよい。
【００４６】
さらに、本実施形態では、脱気処理の後にゼオライトの表面を湿潤する湿潤処理を行うことによってＣＯ及びＣＯ２吸着材を製造する場合を一例として説明したが、前記湿潤処理を行った後に前記脱気処理を行うことによってＣＯ及びＣＯ２吸着材を製造してもよい。
【実施例】
【００４７】
以下の実施例及び比較例に基づき本発明をさらに詳細に説明するが、本発明は以下の実施例に限定されるものではない。
【００４８】
（試験装置）
本発明のＣＯ及びＣＯ２吸着材の評価試験装置として、図２に示す電解液分解ガスの挙動の模擬試験装置を製作した。
【００４９】
図２において、試験装置は、第１容器２１と、第２容器２２とを有し、これらは管路により連通している。各容器２１，２２の容積は５３ｍＬである。この管路の途中には第１開閉弁２３が設けられている。また、第２容器２２には、第２容器２２の内圧を検出する第１圧力計２４が前記管路によって連通しており、第１容器２１には、第１容器２１の内圧を検出する第２圧力計２５が前記管路によって連通している。さらに、第１容器２１には、第２開閉弁２６が前記管路によって連通している。
【００５０】
（測定試験）
上述した試験装置において、以下の手順でＣＯ及びＣＯ２吸着材の吸着特性試験を行った。
【００５１】
（実施例）
（１）ＣＯ及びＣＯ２吸着材として、Ｌｉでイオン交換されたＡ型のゼオライトを第２容器２２に充填した。ゼオライトの量は２０ｇである。充填前のゼオライトは、５００Ｋ〜７００Ｋの加熱条件下で１〜６時間、真空脱気され、その後、非水系電解液（ＰＣ：ＥＣ：ＤＭＣ＝１：１：１中にＬｉＰＦ６が１ｍｏｌ／Ｌ溶けたもの）中に１分間浸漬されている。
（２）第１開閉弁２３を閉じた状態で第２開閉弁２６を開き、真空ポンプを用いて第１容器２１内の空気を抜く。第１容器２１内が真空になった状態で第２開閉弁２６を閉じる。
（３）第２開閉弁２６側の管路に炭酸ガスの配管を接続する。
（４）第２開閉弁２６を開き、第１容器２１の内圧が３００ｋＰａ（第２圧力計２５の検出結果）になるまで炭酸ガスを供給し、第２開閉弁２６を閉じる。
（５）第１開閉弁２３を１０秒間開き、その後閉じる。
（６）第１圧力計２４の検出結果を記録する。データロガーを用いて検出結果を記録してもよい。
【００５２】
（比較例１）
第２容器２２内を空にした状態（ＣＯ及びＣＯ２吸着材を充填していない状態）で、上記（２）〜（６）の手順を行った。
【００５３】
（比較例２）
ＣＯ及びＣＯ２吸着材として、Ｌｉでイオン交換されたＡ型のゼオライトを第２容器２２に充填した。ゼオライトの量は２０ｇである。なお、ゼオライトに対して、脱気処理及び湿潤処理は施されていない。ゼオライトの充填後に、上記（２）〜（６）の手順を行った。
【００５４】
上記実施例、比較例１及び比較例２について、上記（６）の手順後の所定時間経過毎の第２容器２２の内圧の測定結果を表１に示す。
【００５５】
【表１】
2015162457.tif 000003
【００５６】
上記表１から明らかなように、実施例のＣＯ及びＣＯ２吸着材を用いた場合には、第２の容器２２内の圧力を比較例１〜２よりも低減することができる。つまり、実施例のＣＯ及びＣＯ２吸着材は、比較例１〜２と比べて、ＣＯ、ＣＯ２を吸着するとともに、窒素ガスの放出を抑えていることがわかる。
【産業上の利用可能性】
【００５７】
上述したような本発明の蓄電デバイスは、筐体内で発生したガス（ＣＯ、ＣＯ２、窒素ガス）を吸着して、その容積を低減できるガス吸着材を備えているため、蓄電デバイスの安全性を大幅に向上することができ、その産業上の利用可能性は極めて大きい。また、このような蓄電デバイスを内蔵した電子機器は、安全性に優れている。
【符号の説明】
【００５８】
１…正極端子（正極）
２…負極端子（負極）
３…電池ケース（筐体）
１１…正極集電体（正極）
１３…負極集電体（負極）
Ｅ…リチウムイオン電池
【図１】
2015162457.tif 000004
【図２】
2015162457.tif 000005